Source: http://www.jp2es.com/2H/1994-003533.html
Timestamp: 2019-01-22 09:08:32+00:00

Document:
﻿﻿Método de producción de cuerpo de transmisión óptica de plástico de tipo de distribución de índice de refracción
En plástico índice graduado medio de transmisión óptica no es menor de 1,0 mm de diámetro, una resolución más alta, lo que hace de manera eficiente buenas características de transmisión de imágenes cosa. ] Diámetro hace la siguiente índice del gradiente de plástico de transmisión óptica medio precursor 1,0 mm, el índice de refracción diferente curado en la periferia exterior del mismo y revestimiento multicapa, después de una interdifusión capa intermedia, curado, en el intervalo de 0.25rA 0.70rA, se ha aproximado a la distribución de la curva índice de distribución ideal de refracción, diámetro de espesor o más 1 mm, y MTF ≧ 40% de índice de gradiente de alta resolución medio de transmisión óptica de plástico se convierte. ] Según la presente invención, es posible hacer un-índice graduado artículo transmisión óptica de plástico de espesor superior a 1 mm de diámetro convencionalmente que había sido considerado difícil en base industrial.
La presente invención se refiere a una fibra óptica convergente óptica, método para producir un medio de transmisión óptica de plástico de un diámetro grande que tiene una distribución de índice de refracción continuo hacia el exterior desde el centro que puede ser utilizado para la lente en forma de barra enfocar la luz o similares.
El material curable por ultravioleta sin curar a multicapa laminada concéntricamente, después de la extensión de procesamiento, a continuación, se endureció por irradiación ultravioleta, de forma continua-índice graduado elemento de transmisión óptica del producto fino de 1,2 mm de diámetro la invención del método de fabricación y el miembro de transmisión de la luz, el documento WO91 / 05274 describe, se muestra en el documento WO91 patente japonesa / 05275.
WO91 / 05 274 describe, con referencia a la preparación de medio de transmisión óptica de plástico de refracción tipo de distribución de índice se muestra en el documento WO91 patente japonesa / 05275, el ro radio es de 0,4 mm o más, intenta particular, la fabricación de una transmisión óptica de 0,5 mm o más de diámetro grande , Hubo los siguientes problemas.
(1) el radio de la forma de producto de plástico en forma de varilla no curado se hace grande, es difícil mantener constante la forma de sección transversal por su propio peso.
(2) cuando la polimerización radio de curado grande no curado similar a una varilla de material de conformación de plástico, componentes de diferencia de velocidad de polimerización en la composición causados ​​por el calor generado por la polimerización o similar, no hay compatibilidad de la composición curada resultante, nublado Y la idoneidad como material óptico se ve muy afectada.
La presente [inventor], etc. Por lo tanto, incluso si radio mayor que los previamente desarrollado, pequeña tasa sección cambio, y una alta resolución, resultado de la investigación para obtener un cuerpo de transmisión óptica brillante de forma continua, la presente invención Fue completado.
Es un aspecto de la presente invención, el medio de transmisión óptica de plástico índice de refracción tipo de distribución que tiene un radio r se convierte en sección transversal circular, hacia la periferia exterior del eje central de distribución de índice de refracción en el intervalo de 0.7rp 0.25rp [Ecuación 1]
elemento de transmisión óptico de índice graduado de plástico de la presente invención, es preferible hecha por la siguiente manera. Una viscosidad de 103 poises 108 en el estado sin curar, el índice de refracción n del producto curado formado por el curado del material es n1> n2> n3 ...> nN la (N ≧ 2) de material curable por radiación UV sin curar N, utilizando una tobera de hilatura de material compuesto concéntrico, expulsado de una boquilla para distribuir desde el centro de manera que secuencialmente índice de refracción hacia el exterior es baja, el tratamiento de difusión como la distribución del índice de refracción de las capas es la distribución de índice de refracción continuo , se cura por irradiación ultravioleta para dicho efluente de descarga para obtener un precursor del artículo de transmisión óptica de plástico de refracción tipo de distribución de índice. radio Rp es 0,3 mm o más de esta manera, preferiblemente hecho de precursor cuerpo de transmisión de luz de 0,5 ± 0,1 mm, una viscosidad de 103 poises a 108 estado no curado en la parte periférica exterior de la transmisión de luz del cuerpo, la refracción cuando se curan la tasa de n 'es n' 1> n '2> n' 3 ...> n 'M (nN ≧ n, donde' 1, M ≧ 1 se convierte en un número entero) que comprende número M de material curable por ultravioleta sin curar, en una forma cilíndrica, de la distribución del índice de refracción sucesivamente a la porción exterior de la porción periférica eyectado desde la boquilla y distribuye a ser más baja, mientras que el procesamiento de difusión de manera que la distribución del índice de refracción de las capas es la distribución de índice de refracción continua, o proceso de difusión después, se cura mediante irradiación ultravioleta, el radio ra es de 0,5 mm o más, el plástico preferentemente a 0,8 ± 0,3 mm, para la porción exterior de la porción periférica interior, una cilíndrica presente invención que tiene una distribución de índice de refracción continuo Cuerpo de transmisión óptica del tipo de distribución de índice de refracción.
Para hacer que el precursor cuerpo de transmisión óptico utilizado en la presente invención preferiblemente se lleva a cabo utilizando un dispositivo de formación de rosca que tiene una estructura, por ejemplo tal como se muestra en la figura. La Figura 1 es un esquema de proceso de un hilo fue dispositivo moldeado está destinada a ser solamente una porción sección interdifusión longitudinal y la unidad de curado, el símbolo 1 en la tobera de hilatura de material compuesto concéntrico dibujo, 2 extruido el material filamentoso moldeado no endurecido que, 3 porción interdifusión para proporcionar una distribución del índice de refracción del monómero se difunde en entre sí en cada capa del material filamentoso, el precursor miembro de transmisión óptico se cura sin curar producto hilo 4 unidad de curado para el, el rodillo de despegue 5, la refracción tipo de distribución de índice de plástico de transmisión óptica de curado precursor medio se completa 6, 7 una entrada de gas inerte, 8 es un puerto de descarga de gas inerte.
La Figura 2 es un UV curada laminada sobre la parte periférica exterior del precursor miembro de transmisión óptica 9 hecha por el método mostrado en la Fig. 1, diagrama paso que muestra esquemáticamente el aparato para formar una transmisión óptica más radial de gran presente invención en, es una única porción interdifusión vista en sección longitudinal y la unidad de curado. Símbolo 10 en la figura es una boquilla concéntrica de material compuesto, 11 material de hilo extruido para laminar el material no curado a la porción periférica exterior del precursor miembro de transmisión óptica 9 obtenido en la Fig. 1, el precursor miembro de transmisión óptica 9 Está cubierto con un material no curado. 12 porción de interdifusión para proporcionar una distribución del índice de refracción mediante la difusión de un monómero de cada capa del material sin curar entre sí, la unidad de curado para curar el material no curado 13, 14 de recogida de rodillos, 15 curaron índice graduado medio de transmisión óptica de plástico de la presente invención pero que ha completado, 16 parte de bobinado, 17 una entrada de gas inerte, 18 es un orificio de descarga de gas inerte. La impregnación de una parte de la no curado proporcionado en la periferia exterior de la refracción tipo de distribución de índice de transmisión óptica artículo precursor 9 en el precursor miembro de transmisión óptica, por ósmosis, el índice de refracción del artículo de transmisión óptica de refracción tipo de distribución de índice de la presente invención obtenido La distribución puede hacerse favorable.
curva de distribución de la distribución de índice de refracción del precursor cuerpo de transmisión óptica de la presente invención, al menos 0.25rp 0.70rp de su eje central, preferiblemente el intervalo de 0.75rp 0.20rp es sustancialmente aproximada a la curva de distribución de índice de refracción ideales se muestra en la [Expresión 1] Es necesario tener estos. Rangos especificados por encima del eje central de la refracción tipo de distribución de índice de transmisión óptica artículo precursor es decir, el precursor miembro de transmisión óptica, que está adaptado comprenden una distribución ideal de índice de refracción se muestra en la Ecuación 1, la región hasta 0.25ro desde el eje central e incluso aquellos en los que cada perfil de índice de refracción de la región exterior se desvía significativamente de la curva de distribución de índice de refracción se muestra en [Expresión 1] que 0.70Ro, una imagen obtenida mediante la observación de la imagen de celosía casi exactamente Puede ser una imagen de celosía.
no transmisión óptica precursor medio plástico de la presente invención se requiere que sea en el intervalo de 1,4 ≦ no ≦ 1,6, la transmisión óptica de plástico precursor medio de refracción tipo de distribución de índice que no excede 1.6 fabricación se hace difícil su. Por otra parte, la transmisión de la luz de no menos de 1,4 precursor puede ser una buena transmisión óptica medio diferencia precursor plástico tomar en gran parte es características de resolución difíciles en índice de refracción entre la parte periférica exterior del árbol central No puedo
Además, el valor de g está definido por [Expresión 4]
plástico Diámetro-índice graduado precursor elemento de transmisión óptica de la presente invención se requiere que sea 0,3 mm o más. Si el diámetro es inferior a 0,3 mm, es difícil de fabricar. Además, cuando el diámetro es demasiado grueso, el producto de hilo no curada es debido a su propio peso, no es preferible debido a que conducir a una variación en gran medida de diámetro del hilo, por lo general, rp es de 0,6 mm o menos, preferiblemente alrededor de 0,3 0,55 mm Es bueno
MTF que indica la resolución de la plástico-índice graduado de transmisión óptica precursor elemento de la presente invención se determina como sigue. Es decir, como se muestra en la Fig. 2, la fuente de luz 19, un filtro 20, una placa de difusión 21, la rejilla 22, mediante el dispositivo de medición de resolución que comprende una refracción tipo de distribución de índice precursor artículo transmisión óptica mediante la disposición de una pluralidad de matriz de lado a lado 23, la frecuencia espacial de 4 la imagen de celosía precursor elemento de transmisión óptica que tiene un par de líneas / mm a través de, se ve obligada en el sensor de línea CCD 24 lee la imagen de cuadrícula, el valor máximo de la cantidad medida de la (imax) y el valor mínimo (Imin) en la Fig. 4 Mida como se muestra. MTF del imax medido y Imin en la expresión 2
plástico MTF-índice graduado de transmisión óptica precursor elemento de la presente invención debe ser de 40% o más. precursor cuerpo de transmisión óptica de la MTF es menor que 40% es baja en su resolución, un órgano de transmisión tal ópticos hechos usando precursores en el caso de utilizar como una pizarra electrónica o copiadora de facsímil cuerpo de transmisión óptica, una imagen clara No puede ser formado.
Características del elemento de transmisión óptica de plástico-índice graduado de la presente invención, la periferia exterior del precursor de elemento de transmisión óptica creada por como se describe anteriormente, forman además una capa sin curar de la bajo índice de refracción M, sin curar la capa intermedia y necesarios componentes de penetración permitidos capa sin curar a la capa exterior del precursor, el cuerpo de hilo y sin tener una distribución de índice de refracción, mediante la realización del tratamiento de curado de la capa de material no curado, no = 1,5 ± 0,1, rA ≧ 0,5 mm, 0,15 ≦ g ≦ 0,7 mm-1, MTF es en términos de 40% o más del artículo de transmisión óptica tipo de distribución de índice de refracción, por un método tal como la nuclear, el diámetro (2 × rA) es de 1 mm o más, en particular 1,0 2,2 mm Y se puede obtener un cuerpo de transmisión óptica del tipo de distribución de índice de refracción extremadamente grande.
Índice de refracción no de la parte central del tipo de distribución de índice de artículos de transmisión óptica de refracción de la presente invención se requiere que sea en el rango de 1,5 ± 0,1, por lo tanto, puede tener transmisor óptico de alta resolución. El valor de g se ha convertido en una buena transmisión de la luz de manejar característica que tiene una longitud de lente adecuado y la distancia de formación de imágenes en este rango. La MTF de la transmisión óptica de la presente invención debe ser de 40% o más. Como se describió anteriormente, MTF de refracción tipo de distribución índice de artículos de transmisión óptica de menos de 40% no puede ser un transmisor óptico de alta resolución.
La característica más significativa de la presente invención, la fabricación convencional es muy difícil y el radio Ra era considerada es de 0,5 mm o más, especialmente gran artículo de refracción tipo de distribución de índice óptico de transmisión de diámetro de hasta 2,2 mm, y la 0.25rA 0.7rA intervalo de distribución de índice de refracción es el punto supone que tienen una distribución sustancialmente aproximada de la curva de distribución de índice de refracción representado por [Ecuación 1]. Por el radio Ra de la transmisión óptica de la presente invención tan grande que el diámetro 0,5 mm, la creación de un aparato de lectura de imágenes de la larga utilizado para una pizarra electrónica o similar se convierte en extremadamente fácil.
Usando los procedimientos del precursor de elemento de transmisión de la luz, si rA hacer un-índice graduado más elemento de transmisión óptica 0,5 mm, primero, es difícil hacer uniforme cosas diámetro en, y no multi-capa concéntrica el producto curado se hace difícil el control de la velocidad de difusión mutua de la capa intermedia de monómero, poco probable que sea una distribución de índice de refracción entre 0.25rA 0.70rA es aproximada a la curva de distribución se indica por [Ecuación 1], una propiedad de transmisión de imagen uniforme es imposible de refracción tipo de distribución índice de artículos de transmisión óptica, pero, de acuerdo con el método de la presente invención, rA es una buena refracción tipo de distribución índice de artículos de transmisión óptica de muy rendimiento incluso más de 0,5 mm Tu puedes
La sustancia puede curado se puede usar en la práctica de la presente invención, se puede utilizar como el monómero polimerizable por radicales vinilo o dicho cuerpo de monómero y dicho monómero más el polímero soluble en la composición, la ejemplos específicos de metacrilato de metilo (n = 1,49), estireno (n = 1,59), cloroestireno (n = 1,61), acetato de vinilo (n = 1,47), propilo 2,2,3,3-tetrafluoro (met) acrilato , 2,2,3,3,4,4,5,5-octafluoro-propil (met) acrilato, 2,2,3,4,4,4-hexafluoro-propil (met) acrilato, 2,2,2 - un grupo alquilo fluorado (met) acrilato (n = 1,37 1,44), tal como trifluoroetil (met) acrilato, (met) acrilatos tales como acetato de índice de refracción 1,43 1,62 (met) acrilato, fenil (met) acrilato, bencil (met ) Acrilato, hidroxilo Alquil (met) acrilato, alquileno glicol di (met) acrilato, trimetilolpropano di o tri (met) acrilato de pentaeritritol, di-, tri- o tetra (met) acrilato, diglicerol tetra (met) acrilato, hexa dipentaeritritol ( Además de dietilenglicol bis carbonato de alilo tales met) acrilatos, y fluorado alquileno glicol de poli (met) acrilato.
En estos para la conformación de la rosca es con el fin de ser menos variación de diámetro de la misma y los materiales filamentosos resultantes mantienen la viscosidad de 103 108 poises, los materiales y el monómero de vinilo y polímeros solubles Es preferible que esté configurado. El polímero que puede ser utilizado en el presente documento, es necesario que la compatibilidad con el polímero producido a partir del monómero de vinilo polimerizable por radicales del bien, tal como metacrilato de polimetilo (n = 1,49), copolímero de metacrilato de polimetilo (n = 1,47 1,50), poli-4-metilpenteno-1 (n = 1,46), etileno / copolímero de acetato de (n = 1,46 1,50), policarbonato (n = 1,50 1,57), fluoruro de polivinilideno (n = 1,42), fluoruro de vinilideno / copolímeros de tetrafluoroetileno (n = 1,42 1,46), copolímeros de fluoruro de vinilideno / tetrafluoroetileno / hexafluoropropeno (n = 1,40 1,46), tales como alquilo polifluorado (met) acrilato y similares.
Polymer añadió para ajustar la viscosidad del material líquido sin curar es utilizar un polímero que tiene el mismo índice de refracción en varios sustancia líquida sin curar usado en la práctica de la presente invención se desea. Cuando oculta se puede hacer más fácil de medio de transmisión óptica de plástico que tiene una distribución de índice de refracción continua hacia la superficie del centro. En particular polimetacrilato de metilo es excelente en transparencia, es adecuado como un polímero que se utiliza cuando se hace un artículo de transmisión óptica graduada tipo de índice de la presente invención, ya que en sí tiene un índice de refracción es alta.
En el que el curado del material filamentoso formado a partir de material no curado es, preferiblemente, antes de la adición al catalizador de curado con luz en el material no curado, benzofenona como un catalizador de fotocurado, alquil éter de benzoína, 4 'de isopropilo 2-hidroxi-2 - propiofenona metilo, 1-hidroxiciclohexil fenil cetona, bencilo metil cetal, 2,2-dietoxiacetofenona, clorotioxantona, compuestos basados ​​en tioxantona, compuestos de benzofenona, acetato de 4-dimetilaminobenzoato, ácido 4-dimetilamino-benzoico isoamilo, metildietanolamina N-, y similares. en el caso con trietilamina como fuente de luz para realizar la combinación puede ser. irradiación UV catalizador de polimerización térmica tales como peróxidos, a la luz de 0,99 600 nm longitud de onda con una longitud de onda principal Lámpara de arco de carbono, lámpara de mercurio de alta presión, lámpara de mercurio de alta presión adicional Se puede mencionar la lámpara de baja presión de mercurio, lámpara química, lámpara de xenon, la luz láser o similar.
De aquí en adelante, una descripción más detallada de la presente invención a través de ejemplos.
polimetil metacrilato ([η] = 0,34, en MEK, medida a 25 ° C) 52 partes en peso, 35 partes en peso de metacrilato de bencilo, 13 partes en peso de metacrilato de metilo, 0,2 partes en peso de 1 hidroxiciclohexil-fenil cetona, hidroquinona 0,1 partes en peso el producto no curado se calentó y se mezcló a 60 ° C y una primera capa de formación de solución madre, polimetilmetacrilato ([η] = 0,34, en MEK, medida a 25 ° C) 50 partes en peso de metacrilato de bencilo, 25 partes en peso de metacrilato de metilo 25 partes en peso de 1-hidroxiciclohexil fenil cetona 0,2 partes en peso, un producto no curado fue un hidroquinona 0,1 parte en peso se calentaron y se amasaron a 60 ° C y una segunda capa que forma la solución madre, polimetilmetacrilato ([η] = 0,34, en MEK medición) 50 partes en peso de al 25 ° C., metacrilato de bencilo 15 partes en peso, 35 partes en peso de metacrilato de metilo, 1-hidroxiciclohexil Fe Cetónicos 0,2 partes en peso, un producto no curado fue un hidroquinona 0,1 parte en peso se calentaron y se amasa a 60 ° C y la solución de reserva formadora tercera capa, estas tres soluciones madre usando una boquilla de hilado compuesto, al mismo tiempo como estructura de múltiples capas concéntricas hebras de fibra Se expulsó. La temperatura de la boquilla de hilado compuesta fue de 53ºC. hebras de fibra de dados de alta de la tobera de hilatura de material compuesto, a continuación, para realizar la difusión mutua entre la fibra capas monómeros hebra pasando la longitud interdifusión 35cm de indicada por 3 en la Fig. 1, la fluorescencia de la subsiguiente 12 iluminación (longitud 120 cm, 40W) a la circular, por los que pasa el centro de la unidad de irradiación de luz 4 dispuestas a intervalos iguales en la velocidad de hebra de fibra de 50 cm / min, para polimerizar los monómeros en la hebra de fibra, la distribución del índice de refracción Escriba el precursor 6 del cuerpo de la transmisión óptica de plástico y retírelo con un rodillo de presión. relación de eyección de la fibra de cada capa cuando se forma la cadena (primera capa) :( la segunda capa) :( la tercera capa) = 4: 3: 2 como el elemento de transmisión óptica resultante índice del gradiente radial (rp ) Fue de 0,52 mm.
La parte periférica exterior del precursor de artículo de transmisión óptica de refracción tipo de distribución índice obtenido por el método anterior, el polimetacrilato de metilo ([η] = 0,34, en MEK, medida a 25 ° C) 50 partes en peso de metacrilato de bencilo, 8 partes en peso de metacrilato de metilo 35 partes en peso, 2,2,3,3,4,4,5,5 7 partes en metacrilato de octafluoropentilo peso, 0,2 parte en peso de 1-hidroxiciclohexil fenil cetona, y la hidroquinona 0,1 parte en peso se calentaron y se amasaron a 60 ° C. cuarta capa de formación de líquido original para formar el material no curado en la periferia exterior del precursor miembro de transmisión óptica, metacrilato de polimetilo ([η] = 0,34, en MEK, medida a 25 ° C) 47 partes en peso de metacrilato de metilo, 30 partes en peso, 2,2,3,3,4,4,5,5 octafluoro pentilo metacrilato de 23 partes en peso, 1-hidroxiciclohexil fenil cetona 0,2 partes en peso, un producto no curado fue un hidroquinona 0,1 parte en peso se calentaron y se amasa a 60 ° C. El A la formación de capa de solución de stock, estas dos soluciones stock ordenar el precursor miembro de transmisión óptica en el centro de la boquilla compuesta 10, como se muestra en la Fig. 2, cuarta capa concéntrica formando líquido original para el quinto solución madre de formación de capas en la periferia exterior Y fue laminado. La temperatura de la boquilla compuesta fue de 53ºC. Luego mediante el paso a través de una porción de difusión mutua 12 de 30 cm de longitud, para realizar la difusión mutua del monómero entre las capas de material no curado se laminó, seguido doce lámparas fluorescentes (longitud 120 cm, 40W) una circular a, haciendo pasar el centro de la unidad de luz 13 dispuestos a intervalos regulares a una velocidad de 50 cm / min, el monómero de no curado en que laminado se polimeriza, después de formar una distribución del índice de refracción, con un rodillo de presión Yo lo tomé. La proporción de descarga de cada capa en este (cuarta capa) :( quinta capa) = 2: 1 como el índice de gradiente radial elemento de transmisión óptica resultante (rA) fue de 0,70 mm.
se midió el índice de refracción interferencia Interphako-índice graduado elemento de transmisión óptica obtenida por el centro de distribución microscopio es 1,507, la parte periférica es 1,483, la refracción distribución índice constante (valor de g) es 0,28 mm-1, distribución del índice de refracción era casi coherente con aproximadamente [Ecuación 1] en el rango de 0.15ro 0.70ro hacia la superficie exterior del centro. Rendimiento del cuerpo de transmisión óptica, haciendo una matriz artículo de transmisión óptica de la longitud de la lente 15,1 mm utilizando la transmisión plural medio óptico, mediante la realización de la evaluación de la MTF usando un 4 línea pair / mm que consiste de celosía longitud conjugado 28.2mm Como resultado del examen, fue del 43%.
La solución de formación de primera capa de la acción, la solución de reserva formadora segunda capa, la solución de reserva formadora tercera capa, una solución de reserva formadora cuarta capa se utiliza como preparado en el Ejemplo 1, el polimetacrilato de metilo ([η] = 0,34, en MEK , 25 medida a ° C) 47 partes en peso, 40 partes en peso de metacrilato de metilo, 2,2,3,3,4,4,5,5 13 partes en peso de metacrilato de octafluoropentilo, 0,2 parte en peso de fenil cetona 1-hidroxiciclohexil el producto no curado era una hidroquinona 0,1 parte en peso se calentaron y se amasa a 60 ° C y la quinta solución madre de formación de capas, estos cinco stock utilizando una tobera de hilatura de material compuesto de cinco capas, concéntricamente hebras de fibra de la misma manera que en el ejemplo 1 Al mismo tiempo. La temperatura de la boquilla de hilado compuesta fue de 50ºC. Entonces tratamiento de difusión de la misma manera los hilos de fibra de descarga como en el Ejemplo 1, sometidos a tratamiento de irradiación ultravioleta, para obtener un tipo de distribución de índice precursor artículo transmisión óptica de refracción tomando a una velocidad de 60 cm / min. La proporción de descarga de cada capa (primera capa) :( la segunda capa) :( la tercera capa) :( cuarta capa) :( quinta capa) = 7: 5: 3: 2: índice de refracción obtiene como 1 el radio del artículo precursor de transmisión óptica distribuida (rp) era de 0,55 mm.
La parte periférica exterior del índice de refracción de este modo obtenido por el precursor artículo transmisión óptica distribuida, la misma que la quinta capa y la solución de reserva formadora sexta capa, de polimetilmetacrilato ([η] = 0,34, en MEK, 25 ° C en la medición) 45 partes en peso, 20 partes en peso de metacrilato de metilo, 2,2,3,3,4,4,5,5 35 partes de metacrilato de octafluoropentilo peso, 0,2 parte en peso de 1-hidroxiciclohexil fenil cetona, hidroquinona el material no curado se calentó y se amasa y 0,1 partes en peso 60 ° C. y séptima capa de formación de solución madre, polimetilmetacrilato ([η] = 0,34, en MEK, medida a 25 ° C) de 40 partes en peso de metacrilato de metilo 10 peso partes, metacrilato de 2,2,3,3,4,4,5,5-octafluoropentilo, 50 partes en peso de 1-hidroxiciclohexil fenil cetona 0,2 partes en peso, no curado e hidroquinona 0,1 parte en peso se calentaron y se amasa a 60 ° C. Se usó como una solución madre para formar la octava capa Como se muestra estos tres soluciones madre en la Figura 2, dispuestos precursor artículo de transmisión óptica en el corazón, expulsado mediante el uso de una boquilla de material compuesto de tres capas en la periferia exterior de la misma, fue laminada. La temperatura de la boquilla compuesta era de 50ºC. Entonces tratamiento de difusión de la misma manera que en el Ejemplo 1, se sometió a tratamiento de irradiación ultravioleta, para polimerizar el monómero del producto no curado fue laminada tomando a una velocidad de 60 cm / min para obtener un elemento de transmisión óptica-índice graduado. La proporción de descarga de cada capa en este (sexta capa) :( séptima capa) :( octava capa) = 2: 4: 1 como el elemento de transmisión óptica resultante índice del gradiente radial (AR) es 0.80 mm Respectivamente
El índice de refracción se midió mediante un centro de distribución de microscopio de interferencia Interphako es 1,507, la parte periférica es 1,474, la constante de distribución del índice de refracción (valor de g) es 0,30 mm-1, 0.15rA 0.75rA hacia la superficie exterior del centro distribución del índice de refracción en el intervalo de eran casi coherente con aproximadamente [Ecuación 1]. Rendimiento de un órgano de transmisión óptica, investigado por la evaluación de la MTF usando un 14,5 mm la longitud del objetivo con pluralidad transmisor óptico de hacer una matriz artículo de transmisión óptica, un 4 línea pair / mm que consiste longitud 27.4MM celosía conjugado Como resultado, fue del 47%.
El LED como fuente de luz utilizando una matriz artículo transmisión óptica preparado en el Ejemplo 1 y el Ejemplo 2 fueron montados escáner de imágenes y el elemento de recepción de luz del CCD. Estos escáneres de imágenes tienen alta resolución y pueden transmitir imágenes claras.
Usando la misma solución cinco stock utilizado en el Ejemplo 2 se extruyó al mismo tiempo estas soluciones madre como hebras de fibra concéntricos de la tobera de hilatura de material compuesto. La temperatura de la boquilla de hilado compuesta fue de 53ºC. Entonces proceso de difusión en el mismo aparato como el que se muestra en la Fig. 1, con el tratamiento con irradiación ultravioleta, para obtener un elemento de transmisión óptica de índice gradual tomando a una velocidad de 55 cm / min. La proporción de descarga de cada capa (primera capa) :( la segunda capa) :( la tercera capa) :( cuarta capa) :( quinta capa) = 7: 4: 1,5: 0,7: a 0,3. Aunque el método anterior el radio (rA) se intentó para producir un artículo de transmisión óptica de refracción tipo de distribución de índice de 0,75 mm, la rotura del hilo ocurrió en las partes no curadas como cantidad de descarga de la solución madre se incrementa, la transmisión óptica estable Fue difícil fabricar el cuerpo. El medio de transmisión óptico de adición obtenido ha estado midiendo la distribución del índice de refracción por un microscopio Interphako interferencia y el centro de 1.505 una periferia 1.487, la constante de distribución del índice de refracción (valor de g) fue el 0,21 mm-1 , la distribución del índice de refracción sólo en el rango de 0.25ro 0.55ro no aproximadamente coincide con el [número 1] hacia la superficie exterior del centro. Cuando el rendimiento del cuerpo de transmisión óptica, lo que hace la matriz del artículo de transmisión óptica de la longitud del objetivo 18.2mm con pluralidad transmisor óptico de, mediante el uso de la 4 par de líneas / mm que consiste de celosía conjugación longitud 32.0mm MTF mide, 25% Respectivamente Al utilizar este conjunto de elementos de transmisión óptica es un LED como fuente de luz ha sido montado escáner de imágenes y el elemento de recepción de luz del CCD, la resolución es baja, que no puede transmitir imágenes existían claramente número considerable.
Diagrama esquemático que muestra esquemáticamente un proceso de fabricación del precursor de cuerpo de transmisión óptico utilizado en la Figura 1 presente invención.
Diagrama esquemático que muestra el proceso de fabricación del elemento de transmisión óptica de índice distribuido de la figura 2 la presente invención.
La figura 3 muestra un método de medición de MTF.
Figura 4 vista de medición de una luz de medición medido por el aparato de la figura.
1,10 ... Boquilla compuesta de hilado para la fabricación de precursores del transmisor óptico
2 ................. Descarga de precursor
3, 12 ... sección de difusión de capa
4, 13 ............. Sección de irradiación de luz
5, 14 ............ rodillo de presión
6, 9 ............ precursor del cuerpo de transmisión óptica
7, 17 ........... Sección de introducción de gas inerte
8, 18 ........... Sección de descarga de gas inerte
11 ...............................................................................
15 ... cuerpo de transmisión óptica del tipo de distribución de índice de refracción de la presente invención
16 ................... Sección de bobinado
El índice de refracción de tipo de distribución del medio de transmisión óptica de plástico que tiene la reivindicación 1 radio r se convierte en sección transversal circular, la distribución del índice de refracción en el intervalo de 0.25rp 0.7rp hacia la periferia exterior desde el eje central [Ecuación 1],
ID reivindicación = 000003HE = 055 WI = 132 LX = 0,390 LY = tiene distribución del índice de refracción sustancialmente aproximada a la curva de distribución de índice de refracción definido por 0450, no = 1,5 ± 0.1rp ≧ 0.3mm0.15 ≦ gp ≦ 0,7 mm tiene un -1 se convierte en propiedades, 4 pares de líneas / mm imagen de celosía que comprenden se obtuvieron imágenes en el sensor CCD a través del miembro de transmisión óptica para medir la imax valor máximo y el valor mínimo Imin de la intensidad de luz de medición, la ecuación 2 ], La función de transferencia de modulación (MTF) calculada por
La periferia exterior de las reivindicaciones ID = 000004HE = 015 WI = 067 LX = 0,265 LY = 155.040% o más del precursor de elemento de transmisión óptica, una viscosidad de 103 108 poises en el estado sin curar, el índice de refracción n 'es n del producto curado '1> n' 2> n '3 ...> n' M (M> 1) que consta de M no curado estaba en una forma cilíndrica, de manera que secuencialmente índice de refracción hacia la periferia exterior de la porción periférica interior es baja dispuestas concéntricamente, se dejó curar y proceso de difusión de manera que la distribución del índice de refracción de las capas es la distribución continua, hacia la periferia exterior desde el interior del radio rA, la distribución del índice de refracción en el intervalo de 0.25rA 0.70rA [Expresión 3]
Incluye distribución del índice de refracción casi aproximada a la curva de distribución de índice de refracción definido por ID reivindicación = 000005HE = 045 WI = 139 LX = 0,355 LY = 1,700, no = 1,5 ± 0.1rA ≧ 0.5mm0.15 ≦ ≦ g 0.7mm- incluye uno que consiste características, 4 pares de líneas / mm imagen de celosía consistentes índice graduado plástico transmisión óptica MTF calculadas se caracteriza en que la refracción tipo de distribución de índice medio de transmisión óptica de plástico con 40% o más se convierte en propiedades con Hacer cuerpo
Application number :1994-003533
Inventors :三菱レイヨン株式会社
Original Assignee :三瀬興造、魚津吉弘、島田勝彦
﻿﻿Un dispositivo de suavizado de filtro de color﻿Placa de retardo óptico﻿﻿Película óptica ópticamente activa﻿﻿Luz de fondo lateral tipo luz de fondo﻿﻿Dispositivo de sujeción de fibra óptica﻿﻿Fibra de cristal único fotorrefractivo﻿﻿Material del elemento de píxeles de la fibra de la imagen﻿﻿Método de fabricación de una guía de onda óptica con una ranura﻿﻿Rejilla tipo waveguide y su método de fabricación﻿﻿Acoplador óptico integrado y método de usar el mismo

References: resolución 
 resolución 
 resolución 
 resolución 
 resolución 
 resolución 
 resolución